(57)【要約】【課題】破断分割性に優れたコネクティングロッド用熱間鍛造部品を提供する。【解決手段】破断分割性に優れたコネクティングロッド用熱間鍛造部品は、Ｃ：０．１〜０．６％（質量％の意味。以下、同じ。）、Ｓｉ：１．０％以下（０％を含まない）、Ｍｎ：０．５〜２．０％、Ｐ：０．０１〜０．０８％、Ｓ：０．０１〜０．２０％、Ｖ：０．４％以下（０％を含まない）、Ｃｒ：１．０％以下（０％を含まない）、Ａｌ：０．０５％以下（０％を含まない）、Ｎｂ：０．０１〜０．１％を含有し、残部は鉄及び不可避的不純物であり、ミクロ組織において、旧オーステナイト粒の粒度番号が７番以下であるとともに、旧オーステナイト粒がＪＩＳ  Ｇ  ０５５１で規定する混粒に該当しないものである。【選択図】なし【特許請求の範囲】
【請求項１】
Ｃ  ：０．１〜０．６％（質量％の意味。以下、同じ。）、
Ｓｉ：１．０％以下（０％を含まない）、
Ｍｎ：０．５〜２．０％、
Ｐ  ：０．０１〜０．０８％、
Ｓ  ：０．０１〜０．２０％、
Ｖ  ：０．４％以下（０％を含まない）、
Ｃｒ：１．０％以下（０％を含まない）、
Ａｌ：０．０５％以下（０％を含まない）、
Ｎｂ：０．０１〜０．１％を含有し、
残部は鉄及び不可避的不純物であり、
ミクロ組織において、旧オーステナイト粒の粒度番号が７番以下であるとともに、旧オーステナイト粒がＪＩＳ  Ｇ  ０５５１で規定する混粒に該当しないことを特徴とする破断分割性に優れたコネクティングロッド用熱間鍛造部品。
【請求項２】
更に、
Ｃｕ：１．０％以下（０％を含まない）、
Ｎｉ：１．０％以下（０％を含まない）、
Ｍｏ：１．０％以下（０％を含まない）
よりなる群から選ばれる少なくとも１種を含有する請求項１に記載のコネクティングロッド用熱間鍛造部品。
【請求項３】
更に、
Ｂｉ：０．１％以下（０％を含まない）、
Ｚｒ：０．２％以下（０％を含まない）、
Ｃａ：０．００５％以下（０％を含まない）、
Ｍｇ：０．００５％以下（０％を含まない）、
Ｔｅ：０．１％以下（０％を含まない）、
ＲＥＭ：０．３％以下（０％を含まない）
よりなる群から選ばれる少なくとも１種を含有する請求項１または２に記載のコネクティングロッド用熱間鍛造部品。
【請求項４】
請求項１〜３のいずれかに記載のコネクティングロッド用熱間鍛造部品から製造されたコネクティングロッド。
【請求項５】
請求項１〜３のいずれかに記載の成分組成を満たす鋼材を、
鍛造前加熱温度を１１５０℃以上、鍛造終了温度を９５０℃以上として熱間鍛造し、
８００℃から５００℃までを１．５℃／ｓ以下の平均冷却速度で冷却することを特徴とするコネクティングロッド用熱間鍛造部品の製造方法。
【発明の詳細な説明】
【技術分野】
【０００１】
本発明は、自動車エンジン等の部品として用いられるコネクティングロッド（以下、「コンロッド」と省略することがある）の製造に好適に用いられる鋼に関するものである。
【背景技術】
【０００２】
ガソリンエンジンやディーゼルエンジンなどの内燃機関には、ピストンとクランクシャフトとの間を連結し、ピストンの往復運動をクランクシャフトに伝えて回転運動に変換する部品としてコンロッドが用いられている。このコンロッドは、クランクシャフトに組み付けるための略円形の貫通孔を備えた部品であり、この組み付けや保守での取り外しを容易にするために、貫通孔部分が２つの略半円に分離（分割）するように構成されている。分離したコンロッドのうちピストンと直結する側はコンロッド本体と称され、残りはコンロッドキャップと称される。
【０００３】
このようなコンロッドは、例えばコンロッド本体とコンロッドキャップとを別個に熱間鍛造した後、切削による合わせ面の加工を施すことによって製造することができる。なおこの場合、必要に応じてズレを防止するために、ノックピン加工が施されることもある。しかしこうした加工を施すと、材料の歩留まり量が低下する他、多数の工程を経るためにコストが上昇するという問題があった。
【０００４】
そこでコンロッドを一体で熱間鍛造し、機械加工（クランクシャフトに組み付けるための貫通孔形成加工（穴開け加工）やボルト穴加工等）を施した後、貫通孔部分が２つの略半円となるように冷間で破断分割（かち割り加工）し、最後にクランクシャフトを挟んで破断面を嵌合し、ボルトで締結して組立てる方法が行われている。この方法によれば、破断面に対して、切削による合わせ面の加工を施す必要がなくなる。
【０００５】
例えば、破断分割性に優れたコンロッド用鋼として、特許文献１〜３が知られている。特許文献１、２では、Ｐを積極的に添加することによって破断分割性を高めている。特許文献３では、Ｔｉを含有させ、熱間鍛造時のオーステナイト粒をＴｉＣにより部分的にピンニングして混粒状態とし、破断分割性を確保している。
【特許文献１】特開２００２−２５６３９４号公報
【特許文献２】特開２００３−１１３４１９号公報
【特許文献３】特開２００５−２３６７号公報
【発明の開示】
【発明が解決しようとする課題】
【０００６】
特許文献１〜３に記載された方法によっても、破断分割性は一定の向上を見せるものの未だ十分なものとはいえない。本発明の目的は、破断分割性に優れたコネクティングロッド用熱間鍛造部品およびその製造方法を提供することにある。
【課題を解決するための手段】
【０００７】
上記の特許文献１、２では、破断分割性を確保するために、Ｐを積極的に添加することを推奨している。Ｐは破断分割性の向上には有効なものの、過剰に添加すると熱間加工性が低下する。
【０００８】
そこで本発明者は、熱間加工性を損ねることなく破断分割性に優れたコネクティングロッド用熱間鍛造部品を実現すべく鋭意研究を重ねた。その結果、Ｎｂを必須成分として含有し、旧オーステナイト粒が粗大で、かつＪＩＳ  Ｇ  ０５５１で規定する混粒に該当しない状態であれば、良好な破断分割性を確保することができ、更にＰを抑制できるため熱間加工時の割れの発生が低減できることを見出し、本発明を完成した。
【０００９】
すなわち、本発明に係る破断分割性に優れたコネクティングロッド用熱間鍛造部品は、Ｃ：０．１〜０．６％（質量％の意味。以下、同じ。）、Ｓｉ：１．０％以下（０％を含まない）、Ｍｎ：０．５〜２．０％、Ｐ：０．０１〜０．０８％、Ｓ：０．０１〜０．２０％、Ｖ：０．４％以下（０％を含まない）、Ｃｒ：１．０％以下（０％を含まない）、Ａｌ：０．０５％以下（０％を含まない）、Ｎｂ：０．０１〜０．１％を含有し、残部は鉄及び不可避的不純物であり、ミクロ組織において、旧オーステナイト粒の粒度番号が７番以下であるとともに、旧オーステナイト粒がＪＩＳ  Ｇ  ０５５１で規定する混粒に該当しない点に要旨を有する。
【００１０】
前記コネクティングロッド用熱間鍛造部品は、更に他の元素として（ａ）Ｃｕ：１．０％以下（０％を含まない）、Ｎｉ：１．０％以下（０％を含まない）、およびＭｏ：１．０％以下（０％を含まない）よりなる群から選ばれる少なくとも１種、（ｂ）Ｂｉ：０．１％以下（０％を含まない）、Ｚｒ：０．２％以下（０％を含まない）、Ｃａ：０．００５％以下（０％を含まない）、Ｍｇ：０．００５％以下（０％を含まない）、Ｔｅ：０．１％以下（０％を含まない）、およびＲＥＭ：０．３％以下（０％を含まない）よりなる群から選ばれる少なくとも１種を含んでいてもよい。
【００１１】
また、本発明のコネクティングロッドは、前記コネクティングロッド用熱間鍛造部品から製造されたものである。
【００１２】
また、本発明のコネクティングロッド用熱間鍛造部品の製造方法は、前記成分組成を満たす鋼材を、鍛造前加熱温度を１１５０℃以上、鍛造終了温度を９５０℃以上として熱間鍛造し、８００℃から５００℃までを１．５℃／ｓ以下の平均冷却速度で冷却することを特徴とするものである。
【発明の効果】
【００１３】
本発明によれば、Ｎｂを必須成分として含有し、旧オーステナイト粒が粗大（粒度番号が７番以下）で、且つＪＩＳ  Ｇ  ０５５１で規定する混粒に該当しない状態にすることによって、破断分割性に優れたコンロッド用熱間鍛造部品を実現することができる。
【発明を実施するための最良の形態】
【００１４】
本発明のコンロッド用熱間鍛造部品およびコンロッドについて、まずその化学成分組成から説明する。
【００１５】
Ｃ：０．１〜０．６％
Ｃは、コンロッド用熱間鍛造部品の強度を確保するために必要である。さらに、破断分割性を高めるのにも有効な元素である。そこでＣ量を０．１％以上と定めた。Ｃ量は好ましくは０．２％以上、より好ましくは０．３％以上である。しかし、Ｃ量が過剰であると被削性が低下する。そこでＣ量を０．６％以下と定めた。Ｃ量は好ましくは０．５５％以下、より好ましくは０．５％以下である。
【００１６】
Ｓｉ：１．０％以下（０％を含まない）
Ｓｉは、鋼を溶製する際の脱酸元素として有用である。さらに、コンロッド用熱間鍛造部品の強度を向上させるために有効な元素である。この効果を十分に発揮させるため、Ｓｉ量は好ましくは０．０５％以上、より好ましくは０．１％以上とする。しかし、Ｓｉ量が過剰であると被削性および熱間加工性が低下する。そこでＳｉ量を１．０％以下と定めた。Ｓｉ量は好ましくは、０．７％以下、より好ましくは０．５％以下である。
【００１７】
Ｍｎ：０．５〜２．０％
Ｍｎは、ＭｎＳを形成することによって鋳造時の割れを防止することができる元素として有用である。さらに、コンロッド用熱間鍛造部品の強度を向上させるために有効な元素である。この効果を十分に発揮させるため、Ｍｎ量は０．５％以上と定めた。Ｍｎ量は、好ましくは０．７％以上、より好ましくは０．９％以上である。しかし、Ｍｎ量が過剰であるとベイナイトが生成し、被削性が低下する。そこでＭｎ量を２．０％以下と定めた。Ｍｎ量は好ましくは１．８％以下、より好ましくは１．５％以下である。
【００１８】
Ｐ  ：０．０１〜０．０８％
Ｐは、コンロッド用熱間鍛造部品の破断分割性を高めるのに必要な元素である。そこでＰ量を０．０１％以上と定めた。Ｐ量は、好ましくは０．０１５％以上、より好ましくは０．０２％以上（特に０．０３％以上）である。しかし、Ｐ量が過剰となると熱間加工性が低下する。そこでＰ量を０．０８％以下と定めた。Ｐ量は、好ましくは０．０７％以下、より好ましくは０．０６％以下である。
【００１９】
Ｓ  ：０．０１〜０．２０％
Ｓは、コンロッド用熱間鍛造部品の強度を確保し、破断分割性を高めるのに有用な元素である。そこでＳ量を０．０１％以上と定めた。Ｓ量は、好ましくは０．０２％以上、より好ましくは０．０３％以上である。しかし、Ｓ量が過剰になると熱間加工性が低下する。そこでＳ量を０．２０％以下とした。Ｓ量は、好ましくは０．１％以下であり、より好ましくは０．０７％以下である。
【００２０】
Ｖ  ：０．４％以下（０％を含まない）
Ｖは、コンロッド用熱間鍛造部品の強度を確保し、破断分割性を高めるのに有用な元素である。この効果を十分に発揮させるため、Ｖ量は好ましくは０．０２％以上、より好ましくは０．０５％以上である。しかし、Ｖ量が多すぎてもその効果は飽和し、またコスト上昇を招く。そこでＶ量を０．４％以下と定めた。Ｖ量は、好ましくは０．３％以下、より好ましくは０．２％以下である。
【００２１】
Ｃｒ：１．０％以下（０％を含まない）
Ｃｒは、コンロッド用熱間鍛造部品の強度を確保し、破断分割性を高めるのに有用な元素である。この効果を十分に発揮させるため、Ｃｒ量は好ましくは０．０５％以上、より好ましくは０．１％以上である。しかし、Ｃｒ量が過剰になると被削性が低下する。そこでＣｒ量を１．０％以下とした。Ｃｒ量は、好ましくは０．９％以下、より好ましくは０．７％以下である。
【００２２】
Ａｌ：０．０５％以下（０％を含まない）
Ａｌは、脱酸元素として有用な元素である。この効果を十分に発揮させるため、Ａｌ量は好ましくは、０．００２％以上、より好ましくは０．００４％以上である。しかしＡｌ量が多すぎてもその効果は飽和し、またコスト上昇を招く。そこでＡｌ量を０．０５％以下と定めた。Ａｌ量は、好ましくは０．０４％以下、より好ましくは０．０３５％以下である。
【００２３】
Ｎｂ：０．０１〜０．１％
Ｎｂは、本発明においてコンロッド用熱間鍛造部品の破断分割性を高めるのに重要な元素である。そこでＮｂ量を０．０１％以上と定めた。Ｎｂ量は、好ましくは０．０１５％以上、より好ましくは０．０２％以上である。しかしＮｂ量が多すぎてもその効果は飽和し、またコスト上昇を招く。そこでＮｂ量を０．１％以下と定めた。Ｎｂ量は、好ましくは０．０８％以下、より好ましくは０．０７％以下である。
【００２４】
本発明のコネクティングロッド用熱間鍛造部品の基本成分組成は上記の通りであり、残部は鉄および不可避的不純物である。該不可避的不純物として、原料、資材、製造設備等の状況によって持ち込まれる元素（例えば、Ｏ、Ｎ、Ａｓ、Ｓｂ、Ｓｎ、Ｔｉ、Ｂなど）が鋼中に含まれることは、当然に許容される。さらに本発明のコネクティングロッド用熱間鍛造部品は、必要に応じて、以下の任意元素を含有していても良い。
【００２５】
Ｃｕ：１．０％以下（０％を含まない）、
Ｎｉ：１．０％以下（０％を含まない）、
Ｍｏ：１．０％以下（０％を含まない）よりなる群から選ばれる少なくとも１種
Ｃｕ、Ｎｉ、Ｍｏはいずれもコンロッド用熱間鍛造部品の強度を確保するのに有用な元素であり、必要に応じて含有させてもよい。この効果を十分に発揮させるため、Ｃｕ量は好ましくは０．０１％以上であり、より好ましくは０．０５％以上である。Ｎｉ量は好ましくは０．０１％以上であり、より好ましくは０．０５％以上である。Ｍｏ量は好ましくは０．０１％以上であり、より好ましくは０．１％以上である。しかし、Ｃｕ量は過剰になると熱間加工性が低下し、またコストが上昇する。そこでＣｕ量は、好ましくは１．０％以下、より好ましくは０．５％以下である。またＮｉ量は、多すぎても効果が飽和し、またコスト上昇を招く。そこでＮｉ量は、好ましくは１．０％以下、より好ましくは０．５％以下である。さらに、Ｍｏ量は過剰になると被削性が低下し、またコストも上昇する。そこでＭｏ量は、好ましくは１．０％以下、より好ましくは０．７％以下（特に０．５％以下）である。
【００２６】
Ｂｉ：０．１％以下（０％を含まない）、
Ｚｒ：０．２％以下（０％を含まない）、
Ｃａ：０．００５％以下（０％を含まない）、
Ｍｇ：０．００５％以下（０％を含まない）、
Ｔｅ：０．１％以下（０％を含まない）、
ＲＥＭ：０．３％以下（０％を含まない）よりなる群から選ばれる少なくとも１種
Ｂｉ、Ｚｒ、Ｃａ、Ｍｇ、Ｔｅ、およびＲＥＭはいずれも被削性を高めるのに有用な元素である。特にＺｒ、Ｃａ、Ｍｇ、Ｔｅ、およびＲＥＭは、ＭｎＳを球状化することによって被削性を高める作用がある。この効果を十分に発揮させるために、Ｂｉ量は好ましくは０．００１％以上、より好ましくは０．０１％以上、Ｚｒ量は好ましくは０．０１％以上、より好ましくは０．０５％以上、Ｃａ量は好ましくは０．０００１％以上、より好ましくは０．００１％以上、Ｍｇ量は好ましくは０．０００１％以上、より好ましくは０．００１％以上、Ｔｅ量は好ましくは０．０００１％以上、より好ましくは０．００１％以上、ＲＥＭ量は好ましくは０．０００１％以上、より好ましくは０．００１％以上である。しかし、これらの元素はいずれも過剰であっても効果が飽和し、またコスト上昇を招く。そこでＢｉ量は好ましくは０．１％以下、より好ましくは０．０８％以下であり、Ｚｒ量は好ましくは０．１５％以下、より好ましくは０．１３％以下（特に０．１２％以下）、Ｃａ量は好ましくは０．００５％以下、より好ましくは０．００４％以下（特に０．００３％以下）、Ｍｇ量は好ましくは０．００５％以下、より好ましくは０．００４％以下（特に０．００３％以下）、Ｔｅ量は好ましくは０．１％以下、より好ましくは０．０５％以下（特に０．０３％以下）、ＲＥＭ量は好ましくは０．３％以下、より好ましくは０．１％以下（特に０．０５％以下）である。
【００２７】
以上、本発明のコネクティングロッド用熱間鍛造部品の成分組成について述べた。
【００２８】
次に本発明のコネクティングロッド用熱間鍛造部品のミクロ組織について説明する。
【００２９】
[旧オーステナイト粒の粒度番号：７番以下]
旧オーステナイト粒の粒度番号と破断分割性の関係について図１を用いて説明する。図１は、表１に示すように、Ｎｂ量を０．０００、０．００６、０．０１５、０．０５０％と変化させた熱間鍛造後の試験片について、旧オーステナイト粒の粒度番号と破断分割時の寸法変化との関係を整理したものである。
【００３０】
【表１】
2010053391.tif 000002
【００３１】
図１によれば、旧オーステナイト結晶粒度が７番以下では寸法変化が十分に低下し、つまり破断分割性が向上することがわかる。また、この効果はＮｂの添加量が増すにつれて顕著に現れている。そこで旧オーステナイト粒の粒度番号を７番以下とした。より好ましい旧オーステナイト粒の粒度番号は６番以下（特に５番以下）である。旧オーステナイト粒の粒度番号の下限値は特に制限されないが、概ね３番以上であっても良い。
【００３２】
[旧オーステナイト粒がＪＩＳ  Ｇ  ０５５１で規定する混粒に該当しない]
本発明において、旧オーステナイト粒がＪＩＳ  Ｇ  ０５５１で規定する混粒に該当しないとは、１視野内（１ｍｍ2）において、最大頻度を持つ粒度番号の粒から３以上異なった粒度番号の粒が存在する場合、これらの粒の面積が２０％未満であることを意味する。旧オーステナイト粒が混粒に該当しない状態にすることによって、破断分割性のバラツキ（後記する実施例で示すように、破断分割試験を複数回行った時の寸法変化のバラツキで評価する）を抑制することができる。
【００３３】
上記のような組織を有する本発明のコネクティングロッド用熱間鍛造部品は、上記成分組成を満たす鋼材を、以下に示す条件で熱間鍛造、冷却することによって製造することができる。
【００３４】
［鍛造前加熱温度：１１５０℃以上、鍛造終了温度：９５０℃以上］
本発明のコネクティングロッド用熱間鍛造部品は、上記の通りＮｂを必須元素として含むものである。通常、Ｎｂを添加した鋼はＮｂの炭窒化物等のピンニング効果により結晶粒が微細化し、高靭性となる。高靭性であると、破断分割時に熱間鍛造部品の変形量が大きくなり、破断分割性に劣るものとなる。
【００３５】
一方、Ｎｂを十分に固溶させ、Ｎｂの炭窒化物によるピンニング効果を発揮させない状態とすると、旧オーステナイト粒を粗大にし、かつＪＩＳ  Ｇ  ０５５１で規定する混粒に該当しない状態とすることができ、バラツキの少ない優れた破断分割性を実現することができる。そこでＮｂを十分に固溶させ、Ｎｂの炭窒化物が析出しないようにするため、鍛造前加熱温度を１１５０℃以上、鍛造終了温度を９５０℃以上と定めた。本発明において、鍛造前加熱温度とは炉の加熱温度を意味し、鍛造終了温度とは鍛造終了時の熱間鍛造部品の表面温度を意味する。
【００３６】
鍛造前加熱温度は、好ましくは１２００℃以上であり、鍛造終了温度は、好ましくは１０００℃以上である。鍛造前加熱温度、および鍛造終了温度の上限は特に制限されないが、鍛造前加熱温度は１３００℃以下、鍛造終了温度は１２００℃以下であってもよい。
【００３７】
またＮｂを十分に固溶させるためには、鍛造前加熱温度での保持時間を２００ｓ以上とすることが好ましい。
【００３８】
［８００℃から５００℃までの平均冷却速度：１．５℃／ｓ以下］
本発明の熱間鍛造部品は、実質的にフェライト・パーライト組織である。８００℃から５００℃までの平均冷却速度が速くなりすぎると、ベイナイト組織が生成し、破断分割性に劣ったものとなる。そこで８００℃から５００℃までの平均冷却速度を１．５℃／ｓ以下（より好ましくは１．３℃／ｓ以下）と定めた。このような冷却速度を実現するためには、放冷または空冷を行うのが好ましく、また冷却速度が速くなりすぎる場合には所望の冷却速度となるように保持する工程を設けてもよい。また冷却速度の下限は特に制限されないが、８００℃から５００℃の冷却速度は０．２℃／ｓ以上であってもよい。
【００３９】
本発明の熱間鍛造部品の組織は、フェライト・パーライト組織のみからなっていてもよいし、その他少量であればベイナイト等の組織を含んでいても良い。フェライトおよびパーライトは、全組織に対して合計で９０面積％以上（特に９５面積％以上）含んでいることが好ましく、その他の組織は、全組織に対して合計で１０面積％以下であることが好ましい。
【実施例】
【００４０】
以下、実施例を挙げて本発明をより具体的に説明するが、本発明はもとより下記実施例によって制限を受けるものではなく、前・後記の趣旨に適合し得る範囲で適当に変更を加えて実施することも勿論可能であり、それらはいずれも本発明の技術的範囲に包含される。
【００４１】
実験例１  成分組成の検討
表２に示す化学組成の鋼を通常の溶製方法に従って溶解し、鋳造、分塊した後、開始温度１０５０℃、終了温度９００℃の圧延を行って、φ５０ｍｍの棒鋼を得た。得られた棒鋼を適当な長さに切断した後、鍛造前加熱温度：１２００℃、鍛造前加熱温度での保持時間：１８００秒、鍛造終了温度：９７１℃で、厚さ２５ｍｍに平潰し熱間鍛造を行い、８００℃から５００℃までの平均冷却速度が０．５７℃／ｓとなるように冷却した。得られた平板体の特性を以下の様にして調べた。なお、表２において、ＲＥＭはＣｅ：５０％、Ｌａ：２５％、Ｎｄ：１５％程度を含有するミッシュメタルを用いた。
【００４２】
【表２】
2010053391.tif 000003
【００４３】
（１）旧オーステナイト粒の粒度番号、および混粒の有無
平板体のｔ／４位置（ｔは板厚）の横断面において、０．６３ｍｍ2の視野を光学顕微鏡（１００倍）で観察し、ＪＩＳ  Ｇ  ０５５１に従ってオーステナイト結晶粒度番号および混粒の有無を測定した。結晶粒度番号は、２視野について測定したものの平均値を算出した。混粒の有無の測定は２視野について行った。混粒の有無の判定は、２視野において最大頻度を持つ粒度番号の粒から３以上異なった粒度番号の粒が存在する場合、これらの粒の面積が２０％未満である場合を混粒「無」と判定し、その他の場合を混粒「有」と判定した。
【００４４】
（２）破断分割性（寸法変化）
熱間鍛造によって得られた平板体を切削し、図３に示すような試験片に加工した。図３中、（ａ）は試験片の上面図、（ｂ）は試験片の側面図を示し、ａはノッチ、ｂはボルト穴、ｃは圧延方向を示す矢印である。試験片は、６５ｍｍ×６５ｍｍ×厚さ２２ｍｍの板状で、中央はφ４３ｍｍの円筒状の孔が抜き取られている。中央の孔の端部には、ノッチａ（Ｒ０．２ｍｍ、深さ０．５ｍｍ）が設けられている。また、試験片には圧延方向に沿ってボルト孔ｂ（φ８．３ｍｍ）が設けられている。
【００４５】
図４に示すように、試験片６の中央の孔にホルダー３ａ、３ｂを通してプレス試験機（１６００ｔプレス）にセットし、プレス速度：２７０ｍｍ／ｓで、試験片の破断分割を行った。なお試験片の破断速度は、くさび４および５のくさび角が３０°であるので、約１５０ｍｍ／ｓと計算される。そして図５に示すように、破断分割前後の孔径差（Ｌ２−Ｌ１）を寸法変化として測定し、この寸法変化が０．１４ｍｍ以下のものを破断分割性に優れると評価した。なお「寸法変化０．１４ｍｍ以下」は、欧州で使用されているＤＩＮ規格のＣ７０Ｓ６に相当する成分組成（０．７１％Ｃ−０．２４％Ｓｉ−０．４９％Ｍｎ−０．０１０％Ｐ−０．０５７％Ｓ−０．１０％Ｃｒ−０．００９％Ａｌ）の鋼材を、鍛造前加熱温度１２００℃、保持時間１８００ｓ、鍛造終了温度９７１℃、８００℃から５００℃までの平均冷却速度０．５７℃／ｓとして、上記の要領で試験片を作成し、破断分割性を評価した値（寸法変化：０．１４ｍｍ）を基準とした。
【００４６】
結果を表３に示す。
【００４７】
【表３】
2010053391.tif 000004
【００４８】
Ａ３、Ａ４、およびＡ６〜１７は成分組成が本発明の要件を満足していたため、混粒がなく、破断分割性が良好だった例である。
【００４９】
Ａ１〜Ａ２、Ａ１８、Ａ２０、およびＡ２２は、Ｎｂが含有されていないか、Ｎｂ量が少なかったため、破断分割性が低下した例である。
【００５０】
Ａ１９、Ａ２１は、ＳまたはＰが過剰に含有されていたため、鍛造時に割れが発生してしまった例である。
【００５１】
Ａ５は、Ｎｂが過剰に含有されている例であるが、０．１％超のＮｂを含有しても、破断分割性の効果は他の実施例と同等であり、コスト上昇を招いてしまう。
【００５２】
実験例２  製造条件の検討（１）
０．３４％Ｃ−０．２５％Ｓｉ−１．０６％Ｍｎ−０．０４８％Ｐ−０．０５５％Ｓ−０．０９３％Ｖ−０．３５％Ｃｒ−０．０２０％Ａｌ−０．０５０％Ｎｂを用い、実験例１と同様にし、表４に示す条件で平板体を作成した。旧オーステナイト粒の粒度番号、混粒の有無、および測定破断分割時の寸法変化について実験例１と同様に測定を行った。寸法変化については、各Ｎｏ．について５サンプル測定した。
【００５３】
結果を表４、図２に示す。
【００５４】
【表４】
2010053391.tif 000005
【００５５】
Ｂ１は、鍛造条件が適切に制御されているため、粒度番号が本発明要件を満たすものとなり、混粒もないので、バラツキの少ない良好な破断分割性を実現できた例である。
【００５６】
Ｂ２、Ｂ３は、鍛造前加熱温度および鍛造終了温度が低かった例であり、Ｎｂの炭窒化物によるピンニング効果によって旧オーステナイト粒が微細化して破断分割性が低下するとともに、混粒状態となったため寸法変化量にバラツキが見られた。
【００５７】
Ｂ４は、鍛造前加熱温度および鍛造終了温度が低かったため、Ｎｂの炭窒化物の析出により、旧オーステナイト粒が一様に微細化し混粒のない状態となったため、寸法変化量のバラツキは小さかったものの、寸法変化量の値そのものが大きかった、つまり破断分割性が低下した例である。
【００５８】
実験例３  製造条件の検討（２）
０．３４％Ｃ−０．２５％Ｓｉ−１．０６％Ｍｎ−０．０４８％Ｐ−０．０５５％Ｓ−０．０９３％Ｖ−０．３５％Ｃｒ−０．０２０％Ａｌ−０．０５０％Ｎｂを用い、表５に示す条件で熱間鍛造、冷却する以外は、実験例１と同様にして測定を行った。
【００５９】
結果を表５に示す。
【００６０】
【表５】
2010053391.tif 000006
【００６１】
Ｃ４〜Ｃ８は、本発明の製造条件を満たすため、混粒がなく、破断分割性が良好であった例である。
【００６２】
Ｃ１〜Ｃ３は、鍛造前加熱温度は本発明の要件を満たすものの、鍛造終了温度が低かったため、粒度番号が大きくなり、破断分割性が低下した例である。
【００６３】
Ｃ９は、８００℃から５００℃までの平均冷却速度が速かったため、ベイナイトが生成し、破断分割性が低下した例である。 
【図面の簡単な説明】
【００６４】
【図１】図１は旧オーステナイト粒の結晶粒度と、破断分割時の寸法変化との関係を示すグラフである。
【図２】図２は鍛造前加熱温度と、破断分割時の寸法変化、および混粒の有無の関係を示すグラフである。
【図３】図３（ａ）は破断分割性試験に用いる試験片の概略上面図であり、図３（ｂ）は前記試験片の概略側面図である。
【図４】図４は破断分割試験の方法を説明するための装置概略図である。
【図５】図５は破断分割試験前後の試験片の概略上面図である。
【符号の説明】
【００６５】
１  プレス
２  支持台
３ａ，３ｂ  ホルダー
４，５  くさび
６  試験片
【図１】
2010053391.tif 000007
【図２】
2010053391.tif 000008
【図３】
2010053391.tif 000009
【図４】
2010053391.tif 000010
【図５】
2010053391.tif 000011